(57)【特許請求の範囲】
【請求項１】
鋼製もしくはステンレス製の段付きドクター刃もしくはテーパードクター刃の少なくともインキを掻き落とす面の反対面（以下「ドクター刃の表面」と言う）に、リン酸亜鉛皮膜、リン酸鉄皮膜、リン酸アルミニウム皮膜（以下総称名称を「リン酸塩皮膜」と言う）の何れかが、形成されていることを特徴とするグラビア印刷用ドクター刃。
【請求項２】
前記リン酸塩皮膜の厚みが４μから１５μである請求項１に記載のグラビア印刷用ドクター刃。
【請求項３】
前記リン酸塩皮膜の上部に、無機焼き付け硬化皮膜、または焼き付け硬化樹脂皮膜、二液型硬化樹脂皮膜、ＵＶ硬化樹脂皮膜、ＥＢ硬化樹脂皮膜（以下総称名称を「有機硬化樹脂皮膜」と言う）の何れかが形成されている請求項１に記載のグラビア印刷用ドクター刃。
【請求項４】
ドクター刃のインキを掻き落とす面（以下「ドクター刃の裏面」と言う）に前記リン酸塩皮膜が形成され、該リン酸塩皮膜の上に無機焼き付け塗料層またはセラミック溶射層がドクター刃として使用する刃先から８ｍｍ以内に１０μ以上４０μ以下の厚みで積層されている請求項１から３の何れかに記載のグラビア印刷用ドクター刃。
【発明の詳細な説明】
【技術分野】
【０００１】
本発明はグラビア印刷時に、グラビア印刷版に供給される余分なインキを掻き落としてグラビア版に作られたセル（凹部）にだけインキを保持させるために用いられるグラビア印刷用ドクター刃に関するものである。
【背景技術】
【０００２】
グラビア印刷に使用するドクター刃は、グラビア版の回転により摩耗するが、接触している先端部には、グラビア版との接触で摩耗して箔状の磨耗カス（通称カエリ）が発生する。この磨耗カスがグラビア版のセルからインキを掻き出し、印刷物の品質を損なう（ヒゲと呼ばれる不良）原因となる。また、印刷絵柄は、製品により異なり、絵柄部分は、砥石やヤスリに例えることができ、それによって摩耗が激しくなり、ドクター刃の先端部では 磨耗カスが不規則に発生する。
【０００３】
また磨耗によるグラビア版との接触幅の変化を少なくするために（刃先から２ｍｍから５ｍｍの幅で研磨加工により薄く加工したドクター刃が、段付きドクター刃、テーパードクター刃などと呼ばれている。こうしたドクター刃は、刃先が予め薄く研磨されており印刷オペレーターがドクター刃先の研磨作業をしなくて済み、研磨作業による刃先状態の個人差を無くし汎用品として使用されている。
【０００４】
磨耗カス（カエリ）は、ドクター刃の刃先から脱落しインキ中に混入すると異物となり、グラビア版とドクター刃の間に挟まることで、新たな印刷物の品質低下を招く。画線部（絵柄部）では、ドクター筋と呼ばれる不良、非画線部ではゴミ筋と呼ばれる不良の原因となる。
【０００５】
グラビア版は、回転時に僅かに上下動（版振り）が生じる。この上下動は通常１００μ以下（好ましくは５０μ以下）に管理される。このグラビア版の上下動に対処するため、ドクター刃の材質にはバネ性の良好な鋼材が選ばれ、ドクター刃がグラビア版に接触する際の圧力変化を少なくすることで、印刷物の品質低下を防いでいる。
【０００６】
グラビア版に上下動がある場合は、ドクター刃をグラビア版に押し付けるときの圧力を高めに設定するため、ドクター刃の磨耗カスが多く発生するだけでなく、ドクター刃の裏面においても加圧力に変化が発生し、ドクター刃の刃先から脱落した磨耗カス（異物）がグラビア版とドクター刃の間に挟まり易くなり、ドクター筋やゴミ筋の発生が多くなる。
【０００７】
グラビア印刷における、こうしたドクター刃の問題点を解決するために、種々の提案がなされている。本発明者らは特許文献１、２、３、４に記載する方法でドクター刃の向上を図ってきた。
【０００８】
表１は、各種の方法により作成されたドクター刃を使用し、印刷品質についての評価を簡単にまとめたものである。評価は５点評価（良５−悪１）とし、ドクター刃に加工を施さないドクター刃の評価結果を３とした。
【０００９】
【表１】
0005895329.tif 000002
【００１０】
表１に於ける印刷不良について説明を加える。
＜ヒゲ＞
ドクター刃の先端に発生する磨耗カスにより、インキが画線部から飛び出し汚れとなるものをいう。Ａタイプのドクター刃は細かな摩耗カス（カエリ）が多く発生するため、細かなヒゲが多く発生する。Ｃタイプのドクター刃はヒゲの発生は皆無である。これはＣタイプのドクター刃の刃先となるセラミックは摩耗カス（カエリ）とはならず、刃先に先端部が欠けるため、磨耗カスは付着せずヒゲの発生は皆無となる。欠けはインキ中にはいるが、このようなものも磨耗カス（欠け）と言える。
＜ダブリ＞
ドクター刃でインキが掻き切れず画線部から影状の薄いインキの汚れとなるものをいう。Ｂタイプのドクター刃は樹脂層が溶剤によりドクター刃から剥離してインキの掻き落とし不良が発生した。
＜カブリ＞
版の上下動にドクター刃が追従できず、非画線部が薄くインキ汚れとなるものをいう。Ｃタイプのドクター刃はドクター刃のバネ性の低下により、非画線部がインキで汚れやすい。
＜ドクター筋＞
磨耗カスがインキ中の異物となり、それがドクターとグラビア版の画線部に挟まれると、ドクター刃を傷つけ、インキの掻きが出来ず、筋状の汚れとなる。Ｃタイプのドクター刃は、欠けたセラミック粒（異物）でドクター筋が発生する。また裏面のセラミック層により耐摩耗性が良くなるため、ドクター筋が発生した場合は、消えにくくなる。
＜ゴミ筋＞
磨耗カスがインキ中の異物となり、ドクターとグラビア版の非画線部に挟まれ、ドクター刃を浮かせ、ゴミ筋汚れとなる。ＡからＤのタイプで大差は見られない。
【００１１】
Ｄのセラミックメッキドクター刃は未加工ドクターより評価は高いが、セラミックメッキには金属成分を多く含み、磨耗カス（カエリ）の発生程度は多少良くなったが、ドクター筋、ごみ筋の発生は改善されなかった。
【００１２】
従来技術のドクター刃は、グラビア印刷中の刃先の磨耗カス（カエリ）の改善に注力されていたが、摩耗カスが、インキ中に入り異物となり、新たな印刷不良を引き起こすことを防止するドクター刃にはなっていない。
【００１３】
下記特許文献１、２、３、４は本発明者等がドクターを使用するときに発生する磨耗カス（カエリ）を防止するために開発したものであり、ドクター刃の刃先部分に異なる性質の層を積層することで、ドクターの刃先に発生する金属の磨耗カス（カエリ）を無くし印刷の品質を安定さす工夫をしたものである。
【００１４】
下記特許文献１はドクター刃の表面に圧力がかからないために、先端部分は摩耗されず糸状の未磨耗鋼材（長い物は１０ｍｍ程度の糸状となる）が発生することを改善する目的で発明したものである。本発明により大きい状態の未磨耗鋼材の発生はなくなったが、小さな磨耗カスは多く発生し印刷品質は向上には至らなかった。（表１Ａタイプ相当する。）
【００１５】
下記特許文献２は、登録に至るまでには次のような経緯が有った。１９８６年３月２９日に特願昭６１−７１８５２で出願し、１９９５年６月７日に公告されるに至った。その後、異議申し立てを受けたため、１９９５年１０月２４日に特願平６−３０８３６８で分割出願し特許公報２５９３８１２号として特許登録されるに至った。
【００１６】
本特許は、ドクター刃の先端に各種樹脂コートをすることで、ドクター刃の金属にカエリをなくし、樹脂コート層は摩耗し易くカエリを発生させないものであったが、ドクター刃と樹脂コート層の密着を安定さすことができず、ダブりが発生する問題があった。（表１Ｂタイプに相当する。）
【００１７】
本特許により、ヒゲと呼ばれる印刷不良は皆無とすることが出来たが、セラミック層が欠けることによりインキ中の異物となり、印刷中に版とドクター刃の間に挟まり、セラミック粒でのドクター筋の発生もあった。またセラミック層をドクター刃の全面に設けたことで、摩耗性は改善されドクターの寿命は延びたが、ドクター刃に要求されるバネ性を損ねる結果となった。（表１Ｃタイプに相当する。）
【００１８】
ドクター刃の表面加工に関して、特許文献２が参考となり改善が加えられ、種々の特許が出願されている。現在グラビア印刷では、刃先が研磨加工された段付きドクター刃などに セラミックを含有する金属メッキ（以下「セラメッキ」と言う）が施された、セラメッキドクター刃と呼ばれるものが使用されている。
【００１９】
セラメッキドクター刃は、磨耗カス（刃先先端のカエリ）を皆無にするには至らず印刷不良（ヒゲ）の発生がみられる。また、刃先から脱落した磨耗カスは、インキ中に異物として混入し、印刷不良（ドクター筋やゴミ筋）の原因となっている。（表１Ｄタイプに相当する。）
【００２０】
セラミックメッキの素材については、非特許文献１が参考になる
【００２１】
株式会社東京製作所、富士商工株式会社、日本エスケイ株式会社、株式会社エコーブレードなどの各社のホームページ（非特許文献２、３、４、５）には、セラミックメッキ加工を施したドクター刃が多く掲載されている。また、セラミックメッキを施したドクター刃に関して特許は多く出願がなされている。
【先行技術文献】
【特許文献】
【００２２】
【特許文献１】特開昭６２−２３８７４３号公報
【特許文献２】特許第２５９３８１２号公報
【特許文献３】特公平７−５３４３９号公報
【特許文献４】特許第３８９５７８５号
【非特許文献】
【００２３】
【非特許文献１】日本カニゼン株式会社  ホームページ    セラミックカニゼン（登録商標）
【非特許文献２】株式会社東京製作所  ホームページ  ＴＳドクターブレードコーティングタイプ（レギュラータイプ）
【非特許文献３】日本エスケイ株式会社  ホームページ  Ｎセラドクター他
【非特許文献４】富士商興株式会社    ホームページ  ドクターハイブレード（登録商標）セラミックコーティング他
【非特許文献５】株式会社エコーブレード  ホームページ  段付ドクター、テーパードクター
【非特許文献６】リン酸亜鉛皮膜の基本的性質（鉄と鋼  第６６年（１９８０）第７号）
【発明の概要】
【発明が解決しようとする課題】
【００２４】
本発明のドクター刃は、刃先のドクター刃の磨耗カス（カエリ）を発生させないことでヒゲと呼ばれる不良発生をなくすだけでなく、インキ中に混入する磨耗カス（欠け）を数μ以下の大きさとすることで、異物によるドクター筋、ゴミ筋の発生をなくし、さらにドクターの基材となる鋼材のバネ性を維持しドクター刃の摩耗を少なくするドクター刃を提供することである。
以下の説明では、磨耗カスを〔１〕摩耗によりドクター刃先で発生するカエリを「摩耗カエリ」と言い、〔２〕摩耗によりドクター刃先で発生する欠けを「摩耗欠け」と言う。どちらもインキの中に入ったものを「異物」と呼ぶ。
【課題を解決するための手段】
【００２５】
本発明に係るドクター刃は、少なくともインキを掻き落とす面の反対面（以下「ドクター刃の表面」と言う）を微細な凹凸のある状態にすることで、発生する摩耗欠けを１０μ以下にするものである。具体的には、ドクター刃の表面に、リン酸亜鉛皮膜、リン酸鉄皮膜、リン酸アルミニウム皮膜（以下総称名称を「リン酸塩皮膜」と言う）の何れかを４から１５μ 形成することにより磨耗欠けを１０μ以下にすることができた。
【００２６】
リン酸塩皮膜により形成された微細な凹凸表面を取扱いによる傷つきから守ると共に、リン酸塩皮膜の磨耗欠けを、さらに微細な磨耗欠けにするために、強固に密着し、固く脆い層である無機焼き付け硬化皮膜、もしくは、強固に密着し、摩耗し易い有機硬化樹脂皮膜を８μ以下の厚みでリン酸塩皮膜の上部に形成することで、磨耗欠けを１０μ以下にすることができた。
【００２７】
ドクター刃の表面に、リン酸塩皮膜、および無機焼き付け硬化皮膜もしくは有機硬化樹脂皮膜を形成することで、該皮膜がドクター刃の刃先に圧力を与えドクター刃の鋼材からなる磨耗カエリの発生をなくすことができた。セラミックメッキを施したドクター刃の磨耗カエリは、ドクター刃の表面先端の鋼材が１μから５μの厚みで摩耗せず箔状に０、３ｍｍ程度の幅迄成長し、ドクター刃の刃先方向には１ｍｍから１０ｍｍの長さで付着するものであるが、皮膜の形成によりこのような磨耗カエリの発生をなくすことができた。
【００２８】
またこれらの皮膜において、リン酸塩皮膜は微細な凹凸のある状態であり、大きな磨耗欠けには成らず、さらにリン酸塩皮膜の磨耗欠けをさらに微細な磨耗欠けにするため、リン酸塩皮膜の上部に強固に密着し、固く脆い層である無機焼き付け硬化皮膜、もしくは強固に密着し、摩耗し易い有機硬化樹脂皮膜を形成することで、刃先に磨耗カエリの付着が無く、ドクター先端部の１０μ以下の微細な摩耗欠けとしインキ中に混入させることができた。
【００２９】
ドクター刃は、印刷中にグラビア版との接触により摩耗するが、摩耗をしにくくするために、ドクター刃のインキを掻き落とす面（以下「ドクター刃の裏面」と言う）に、ドクター刃として使用される端部から８ｍｍ以内に滑り性が良く、ドクター圧を受け止め刃先の磨耗性を改善する層として、無機焼き付け塗料硬化層またはセラミック溶射層を１０μ以上４０μ以下の厚みで積層することで、ドクター刃の素材のバネ性を損なうことなく、磨耗欠けの発生を減少さすと共に、磨耗欠けを少なくするグラビア印刷用ドクター刃とすることができた。ドクター刃の裏面に無機焼き付け塗料硬化層またはセラミック溶射層などの無機物質層を設けることで、ドクター刃の耐摩耗性が改善されることは、前記Ｃタイプのセラミック溶射刃で述べた通りである。
【００３０】
前述のリン酸塩皮膜、無機焼き付け硬化被膜、有機硬化樹脂皮膜、無機焼き付け塗料層、セラミック溶射層のいずれもが、ドクター刃として使用される端部から１０ｍｍ以内に形成することにより、ドクター刃のバネ性が損なわれることを少なくしたグラビア印刷用ドクター刃とすることができた。すなわち、これらの皮膜や層は、ドクター刃の全面に設ける必要はなく、少なくともグラビア印刷において、ドクターの刃先で発生する摩耗に起因する種々の印刷不良が改善され、ドクター刃のバネ性が損なわれない範囲で十分である。
【００３１】
本発明のドクター刃をグラビア印刷に使用した場合の、グラビア版と接触している面、およびドクター刃の断面を、ドクターの裏面から見た拡大斜視概念図として、図１から図４に示す。 図１は、ドクター刃（１）の両面に、リン酸塩皮膜（２）を形成し、ドクター刃（１）の裏面に無機焼き付け塗料層（３）をドクター刃（１）の刃先より一定の幅で形成し、次いで無機焼き付け皮膜（４）をドクター刃（１）の両面に形成したものである。この図１において、無機焼き付け皮膜（４）は、リン酸塩皮膜（２）に強固に密着するものである。図１に、リン酸塩皮膜（２）の凹凸（結晶の大きさ）の一般的な間隔を示すために１０μの長さを、グラビア版と接触している面およびドクター刃の断面に矢印（Ａ）で示す。
【００３２】
図２は、図１と比較しドクター刃（１）の裏面において無機焼き付け塗料層（３）と無機焼き付け皮膜（４）が逆の積層になっている。無機焼き付け塗料層（３）と無機焼き付け皮膜（４）は強固な接着となるものであり、塗工の順序を変えることもできる。
【００３３】
図１の無機焼き付け皮膜（４）に替えて有機樹脂硬化皮膜（５）（図３参照）を用いる場合は、リン酸塩皮膜（２）とだけ強固な密着が得られるものであり、無機焼き付け塗料層（３）との密着性は悪く、無機焼き付け塗料層（３）を設ける場合は、裏面に有機樹脂硬化皮膜（５）を形成することは出来ない。ドクター刃（１）の裏面に無機焼き付け塗料層（３）を形成し、有機樹脂硬化皮膜（５）を用いる場合のドクター刃（１）を裏面から見た拡大斜視概念図を図３に示す。
【００３４】
ドクター刃（１）の耐摩耗性を向上させる無機焼き付け塗料層３を設けない場合の拡大斜視概念図を図４に示す。
【００３５】
リン酸塩皮膜（２）としてのリン酸亜鉛皮膜は、リン酸亜鉛結晶の集積により形成されており、表面は微細な凹凸で形成されていることは、非特許文献６を参考にすることができる。
【００３６】
リン酸塩皮膜（２）の表面は凹凸状に形成され、バネ性が無く脆く摩耗し易い皮膜であるが、この皮膜がドクター刃（１）の先端部分を加圧することにより、ドクター刃（１）の鋼材からの磨耗カエリはなくなる。リン酸塩皮膜（２）としてのリン酸亜鉛皮膜は、微細な磨耗欠けとなりドクター刃（１）の刃先から取れ、インキ中の微細な異物となる。
【００３７】
また、ドクター刃（１）の裏面に無機焼き付け塗料層またはセラミック溶射層を設けることで、滑り性が良くまた摩耗しにくく、ドクター圧を受け止め先端部分のドクター摩耗を緩やかにし、磨耗欠けの発生を減少させると共に磨耗欠けを小さくする。この無機焼き付け塗料層はドクター刃（１）として使用する先端から８ｍｍ以内に設けることで、ドクター刃本来のバネ性を損なうことはない。
【発明の効果】
【００３８】
表２は、本発明の請求項１から４の方法により作成されたドクター刃を使用し、印刷品質についての評価を簡単にまとめたものである。評価は、５点評価（良５−悪１）とし、本発明の加工を施さないドクター刃の評価結果を３とした。
【００３９】
【表２】
0005895329.tif 000003
【００４０】
表２に於いて、本発明のグラビア印刷用ドクター刃は、本発明の加工を施さないドクター刃に比較して全項目で劣る項目がなかった。ヒゲの不良が皆無となっているのは、ドクターの磨耗欠けは発生するが細かな粒での発生で画線部のインキを非画線部に飛び出させることが無かったためである。また、ドクター筋、ごみ筋の印刷不良の発生も改善されている。ごみ筋は非画線部でドクター刃と版の間に異物が挟まり抜け出し一瞬に汚れとなる印刷不良であるが、請求項４のドクター刃は、裏面に耐摩耗性を改善するためのセラミック層を形成したので、摩耗速度が遅くなり磨耗欠けが小さくなった為と考えられる。これにより、ドクター筋やごみ筋は皆無となったものである。ダブりについては、印刷絵柄を見るだけでは効果を認められなかった。印刷物を拡大して観察すると、請求項２のドクター刃は印刷絵柄を構成するグラビア版のセルからのダブリは少なくなる傾向が見られた。
【図面の簡単な説明】
【００４１】
【図１】本発明の拡大斜視概念図（リン酸塩皮膜（２）、無機焼き付け塗料層（３）、無機焼き付け皮膜（４）の順に形成したドクター刃）
【図２】本発明の拡大斜視概念図（リン酸塩皮膜（２）、無機焼き付け皮膜（４）、 無機焼き付け塗料層（３）の順に形成したドクター刃）
【図３】本発明の拡大斜視概念図      （リン酸塩皮膜（２）、無機焼き付け塗料層（３）、表面だけ有機樹脂硬化皮膜（５）の順に形成したドクター刃）
【図４】本発明の拡大斜視概念図      （リン酸塩皮膜（２）、無機焼き付け皮膜（４） もしくは有機樹脂硬化皮膜（５）の順に形成したドクター刃）
【発明を実施するための形態】
【実施例１】
【００４２】
段付きドクター刃を次の工程により、ドクター刃の表面にリン酸亜鉛処理により１０μの処理皮膜を形成した。本実施により得られたドクター刃は請求項１に該当するグラビア印刷用ドクター刃である。
【００４３】
リン酸亜鉛処理工程は、脱脂→水洗→水洗→表面調整→皮膜化成（リン酸亜鉛皮膜形成）→水洗→水洗→乾燥の順である。なお、リン酸亜鉛皮膜形成のために脱脂剤として、株式会社ケミコート社製のＮＯ．１４６Ｋを、表面調整剤として株式会社ケミコート社製のＮＯ．Ｓ−２を用い、下地調整を行った。リン酸亜鉛処理皮膜は、株式会社ケミコート社製のＮＯ．５７００を用い４０℃７分で皮膜化成を行った後、乾燥は１３０℃１５分行った。これにより、ドクター刃の表面は、微細な凹凸のあるリン酸亜鉛処理皮膜で覆われたグラビア印刷用ドクター刃とすることが出来た。
【実施例２】
【００４４】
実施例１で作製したドクター刃のリン酸亜鉛処理皮膜面にセラミック系皮膜を形成した。本実施により得られたドクター刃は、請求項３に該当するグラビア印刷用ドクター刃である。
【００４５】
セラミック系皮膜を形成するために日研株式会社製のＧ−９０（Ａ液、Ｂ液）を用いてリン酸亜鉛処理皮膜の上に無機皮膜を形成した。
【００４６】
本無機皮膜を形成する工程は、Ａ液、Ｂ液を３対１の割合で混合撹拌し、４時間室温放置した後、ドクター刃の刃先部から１０ｍｍを浸漬、液切りの後刃先を上部にした状態で、２５℃で２４時間の乾燥を行った。その後、１６０℃６０分の加熱を行い、皮膜を硬化させ、さらに４０℃で７８時間の加熱を行った。これにより、平均皮膜厚が４μの皮膜を形成した。
【実施例３】
【００４７】
実施例１で作製したドクター刃のリン酸亜鉛処理皮膜面に有機硬化樹脂皮膜を形成した。本実施により得られたドクター刃は、請求項３に該当するグラビア印刷用ドクター刃である。
【００４８】
有機硬化樹脂皮膜を形成するために日本ペイント株式会社製スーパーラックネオＬＴを用いてリン酸亜鉛処理皮膜の上に有機硬化樹脂皮膜を形成した。
【００４９】
本有機硬化樹脂皮膜を形成する工程は、スーパーラックネオＬＴをキシレン溶剤で希釈し、ドクター刃の刃先部から１０ｍｍを浸漬、液切りの後、刃先を上部にした状態に保持し４０℃で２４時間の乾燥を行った。その後、１３０℃３０分の加熱を行い硬化させた。これにより、平均皮膜厚が４μの皮膜を形成した。
【実施例４】
【００５０】
実施例１で作製したドクター刃のリン酸亜鉛処理皮膜面に有機硬化樹脂皮膜を形成した。本実施により得られたドクター刃は請求項３に該当するグラビア印刷用ドクター刃である。
【００５１】
有機硬化樹脂皮膜を形成するためにコニシ株式会社製クイックセットを用いてリン酸亜鉛皮膜の上に有機硬化樹脂皮膜を形成した。
【００５２】
本有機硬化樹脂皮膜を形成する工程は、クイックセットの主剤、硬化剤を各々キシレン溶剤で１０倍希釈し、等量を混合撹拌し、ドクター刃の刃先部から１０ｍｍを浸漬、液切りの後、刃先を上部にした状態に保持し４０℃で２４時間の乾燥を行い硬化させた。これにより、平均皮膜厚が５μの皮膜を形成した。
【実施例５】
【００５３】
実施例１で作製したドクター刃の裏面に、刃先より５ｍｍの幅でフローコートにより無機塗料層を２０μの厚みで形成した。本実施により得られたドクター刃は請求項４に該当するグラビア印刷用ドクター刃である。
【００５４】
無機塗料層は、撹拌装置を持つ供給タンクよりフローコート法でドクター刃の刃先に塗布した。層厚みを２０μとするために、フローコートによる塗布と５０℃での乾燥を２回繰り返した後、２５０℃３０分の乾燥を行い、無機塗料を硬化した層とすることで耐摩耗性に優れ、グラビア印刷用ドクター刃の寿命を２倍にすることが出来た。
【００５５】
本実施の無機塗料は次の組成からなる。（ケイ酸ナトリュウム１００部、ケイ酸カルシウム１０部、リン酸亜鉛２０部、アルミナ５０部、ガラスフレーク１０部、天然ガラスウ レキサイト２０部、水３０部）
【実施例６】
【００５６】
実施例１のリン酸亜鉛処理を刃先より１０ｍｍの幅で行い、次いで実施例２の無機焼き付け塗膜の硬化皮膜をリン酸亜鉛皮膜の上に形成し、次にドクターの裏面に実施例５の工程と同じく、刃先より５ｍｍの幅でフローコートにより無機焼き付け塗料層を２０μの厚みで形成しグラビア印刷用ドクター刃とした。
【実施例７】
【００５７】
実施例１のリン酸亜鉛処理を刃先より１０ｍｍの幅で行い、次いで実施例５と同様に無機焼き付け塗料層を刃先より５ｍｍの幅でフローコートにより２０μの厚みで形成した後、実施例２と同様に無機焼き付け塗膜の硬化皮膜を刃先より１０ｍｍの幅で形成しグラビア印刷用ドクター刃とした。
【符号の説明】
【００５８】
Ａ      １０μの長さを示す
１  ドクター刃
２  リン酸塩皮膜
３  無機焼き付け塗料層
４  無機焼き付け硬化皮膜
５  有機硬化樹脂皮膜
【要約】
【課題】本発明のドクター刃は、刃先のドクター刃の磨耗カス（カエリ）を発生させないことでヒゲと呼ばれる不良発生をなくすだけでなく、インキ中に混入する磨耗カス（欠け）を数μ以下の大きさとすることで、異物によるドクター筋、ゴミ筋の発生をなくし、さらにドクターの基材となる鋼材のバネ性を維持しドクター刃の摩耗を少なくするドクター刃を提供することである。
【解決手段】  鋼製ドクター刃の少なくとも表面（ドクター刃がインキを掻き落とす面の反対面）に微細な凹凸があるリン酸塩処理皮膜を形成し、上部に、無機もしくは有機の硬化皮膜が形成されたドクター刃であり、さらに裏面（ドクター刃がインキを掻き落とす面）に無機焼き付け塗料層又はセラミック溶射層を設けるグラビア印刷用ドクター刃。
【選択図】図１【図１】
0005895329.tif 000004
【図２】
0005895329.tif 000005
【図３】
0005895329.tif 000006
【図４】
0005895329.tif 000007